ЛИСТ ИЗ МАГНИЕВОГО СПЛАВА

2
1. Лист из магниевого сплава, включающий в себя магниевый сплав, содержащий Al и Mn, причем, если определить область от поверхности листа до 30% толщины листа в направлении толщины листа из магниевого сплава как поверхностную область, и если произвольно выбрать из этой поверхностной области подобласть площадью 200 мкм, то число зерен, которые являются выделениями, содержащими как Al, так и Mg и имеющими максимальный диаметр от 0,5 до 5 мкм, равно 5 или менее,
2
если произвольно выбрать из этой поверхностной области подобласть площадью 50 мкм, то число зерен, которые являются кристаллизованными фазами, содержащими как Al, так и Mn и имеющими максимальный диаметр от 0,1 до 1 мкм, равно 15 или менее, и
в зернах кристаллизованных фаз массовое отношение Al к Mn, Al/Mn, составляет от 2 до 5.
2. Лист из магниевого сплава по п.1, причем магниевый сплав содержит от 5% по массе до 12% по массе Al и от 0,1% по массе до 2,0% по массе Mn.
3. Лист из магниевого сплава по п.1 или 2, причем магниевый сплав дополнительно содержит по меньшей мере один элемент, выбранный из Zn, Si, Ca, Sr, Y, Cu, Ag, Ce, Zr и редкоземельных элементов (исключая Y и Ce).
4. Лист из магниевого сплава по п.1, причем в испытании на растяжение (образец: JIS 13B) при обычной температуре предел прочности на разрыв составляет 300 МПа или более и 0,2%-ый условный предел текучести составляет 250 МПа или более, а удлинение в испытании на растяжение с надрезом при 250°C составляет 20% или более.
5. Конструктивный элемент из магниевого сплава, полученный штамповкой листа из магниевого сплава по п.1.
6. Способ получения листа из магниевого сплава, содержащий:
этап разливки магниевого сплава, содержащего Al и Mn, в лист; и
этап прокатки отлитого листа, полученного на этапе разливки,
причем разливку проводят способом двухвалковой непрерывной разливки при температуре валков 100°C или менее, а толщина отлитого листа составляет 5 мм или менее, и
на этапе прокатки полная продолжительность времени, в течение которого материал выдерживают в диапазоне температур от 150°C до 250°C, составляет 60 мин или менее.